Brevet FR2585698A1 — publié le 19870206

La présente invention est relative à un procédé pour réaliser l'étanchéification des sols et des matériaux tels que mortiers, liants, bétons etc... qui ont déjà été mis en oeuvre et qui se révèlent comporter une porosité telle qu'ils ne sont pas étanches. On connait déjà des procédés pour réaliser l'étanchéification de tels matériaux qui consistent à injecter dans lesdits matériaux au sol, une liqueur de silice telle que celle décrite dans le brevet luxembourgeois N 84.196 dont le rapport SiO2/Na20 peut être par exemple inférieur à 2 de préférence compris entre 1,5 et 1,8. Dans le cas o l'injection se fait dans des sols ou des matériaux pauvres en chaux ou en calcium, il est nécessaire dans la pratique de procéder, préalablement à l'injection de la liqueur de la silice, à une injection de sels de calcium constituée par exemple par un chlorure de calcium soluble dans l'eau. Il a été également proposé de mélanger ces sels solubles de calcium à la liqueur de silice, mais la réaction entre ces sels solubles de calcium et la liqueur de silice s'effectue généralement en moins de minutes de sorte que le mélange, avant l'injection n'est guère praticable, ce qui impose dans la pratique d'opérer en deux phases et complique la mise en oeuvre du procédé tout en créant une incertitude sur la qualité de l'étanchéité obtenue, en raison du fait que si la liqueur de silice et le sel de calcium ne se trouvent pas en présence à chaque endroit du sol à étanchéifier, l'étanchéité risque d'être imparfaite. La présente invention est relative à un procédé et à des matériaux pour sa mise en oeuvre qui permettent de réaliser l'étanchéification d'un sol ou d'autres matériaux poreux grâce à l'injection d'un produit unique qui effectue sa prise en plus d'une heure après l'injection en permettant d'obtenir une étanchéité fiable et économique. La présente invention a pour objet un procédé pour réaliser l'étanchéification d'un sol ou d'un matériau tel qu'un mortier, un liant ou un béton à l'aide de l'injection d'une liqueur de silice, caractérisé par le fait qu'avant l'injection on mélange à la liqueur de silice, dont le rapport SiO2/Na20 est compris entre 1 et 1,3 une poudre finement broyée d'un composé contenant du calcium dont la solubilité dans l'eau est comprise entre environ 0,01 par litre et environ 2 g par litre. Conformément à l'invention, on peut utiliser comme poudre de composé contenant du calcium une poudre finement divisée de carbonate de calcium (CaCO3) constituée par exemple par un marbre, un calcaire ou de la calcite finement broyée. On peut également utiliser de la poudre de 2 2585698 chaux(Ca(OH)2). La granulomètrie de la poudre contenant le calcium est fonction de la taille des interstices qui existent dans le matériau qui doit être rendu étanche. Conformément à l'invention, l'on peut obtenir la poudre de composé contenant du calcium à la granulomètrie voulue en procédant à un broyage de marbre, de calcite ou de craie. Dans le cas o ce broyage ne permet pas d'obtenir des particules inférieures à une dimension donnée, on procéde à la mise en suspension de cette poudre dans l'eau en y ajoutant un agent défloculant constitué par exemple par un composé de type naphtalène, et en laissant reposer cette suspension dans un bac de décantation pendant un temps approprié la partie surnageante constituant la suspension de particules de composés à base de calcium qu'il est possible d'utiliser conformément à l'invention. La défloculation peut également être obtenue par voie physique : ultra-sons, vibration etc... Conformément à l'invention, on utilise une liqueur de silice dans laquelle le rapport SiO2/Na20 est compris entre environ 1 et 1,3, la teneur en SiO étant de préférence comprise entre 10 et 20 % et la teneur en Na20 étant de préférence comprise entre 10 et 15 %. Lorsque le mélange de liqueur de silice et de poudre de composés contenant du calcium est injecté dans le sol, les ions Ca++ se libèrent progressivement par hydrolyse et réagissent avec la liqueur de silice pour former des silicates de chaux hydratés. Par déplacement de l'équilibre chimique, le captage de ces ions Ca++ permet une nouvelle libération de nouveaux ions par hydrolyse, ce qui permet de substituer à une réaction brutale et rapide, une réaction progressive qui s'étale sur plusieurs heures et qui permet de mettre en oeuvre le procédé selon l'invention. La présente invention a également pour objet une composition destinée à être injectée dans les sols ou les matériaux tels que des mortiers, des liants, ou des bétons, dans le but de les rendre étanches, cette composition étant caractérisée par le fait qu'elle comporte en combinaison une liqueur de silice dont le rapport SiO2/Na20 est compris entre 1 et 1,3 et une poudre finement divisée d'un matériau contenant du calcium dont la solubilité dans l'eau est comprise environ entre 0,01 et 2 g par litre. Conformément à l'invention, on peut obtenir des temps de prise qui permettent une injection facile du mélange et qui sont généralement compris entre 1 heure et 12 heures. Le temps de prise peut être réglé en agissant sur la solubilité du composé à base de Ca que l'on choisit, étant entendu que 3 2585698 le temps de prise varie en sens inverse de la solubilité du composé à base de calcium. Le temps de prise est également fonction du rapport SiO 2/Na20 et il varie dans le même sens que ce rapport. Toutefois, si le rapport Si02/Na20 est supérieur à environ 1,3, il se produit une mauvaise cristallisation de la silice et si ce rapport est inférieur à 1, la résistance mécanique est insuffisante et le résultat recherché n'est pas obtenu. Dans le but de mieux faire comprendre l'invention, on va en décrire maintenant à titre d'illustration et sans aucun caractère limitatif plusieurs modes de mise en oeuvre donnés dans les exemples ci- après: EXEMPLE I Pour réaliser l'étanchéification par injection d'un sable fin, s on prépare tout d'abord une suspension de poudre de CaCO constituée par du marbre, du calcaire ou de la calcite finement broyée. Cette poudre a une solubilité dans l'eau d'environ 0,01 g par litre. Pour ce faire, on mélange à 1000 litres d'eau, de 200 à 500 kg de poudre de carbonate de calcium ayant une granulomètrie initiale inférieure à 50 microns. On ajoute à la suspension un agent défloculant constitué par exemple par un composé de type naphtalène. On laisse sédimenter pendant trois quart d'heure à une heure et après ce temps de sédimentation, la poudre qui se trouve en suspension dans le liquide surnageant, a une granulomètrie inférieure à microns. On prépare ensuite de manière conventionnelle une liqueur de silice dans laquelle le rapport SiO2/Na20 est environ égal à 1. On procède au mélange de la suspension de carbonate de calcium avec la liqueur de silice à raison d'un volume de suspension de carbonate de calcium pour 0,5 à 1,5 volume de liqueur de silice. On obtient une composition qui reste très fluide. Cette composition est injectée sous pression par une technique conventionnelle dans le sable fin qui après quelques heures, devient étanche et résistant. Le temps de prise est d'environ 1 à 3 heures. L'analyse permet de détecter des silicates de chaux dans les pores du sable. 4 2585698 EXEMPLE II On procède comme indiqué à l'exemple I mais avec une liqueur de silice dont le rapport SiO2/Na2O est de 1,3. Dans ce cas, le temps de prise est compris entre 2 et 10 heures. EXEMPLE III On procède comme indiqué à l'exemple I mais en utilisant au lieu de marbre, de calcaire ou de calcite de la poudre de chaux (CA(OH2)) à raison d'environ 100 à 300 kg pour 1000 litres d'eau. Dans ce cas le temps de prise est compris entre 30 minutes et 2 heures. Il est bien entendu que le mode de mise en oeuvre qui a été décrit cidessus ne présente aucun caractère limitatif et qu'il pourra recevoir toute modification désirable sans sortir pour cela du cadre de l'invention. En particulier, il est possible d'utiliser différents types de liqueur de silice. De même, les agents contenant le calcium peuvent être autres que des poudres de carbonate de calcium, à condition que ces composés libèrent par hydrolyse progressivement des ions calcium dans la liqueur de silice de manière à obtenir une réaction progressive. REVENDICATIONS 1 - Procédé pour réaliser l'étanchéification d'un sol ou d'un matériau tel qu'un mortier, un liant ou un béton, à l'aide de l'injection de liqueur de silice, caractérisé par le fait qu'avant l'injection, on mélange à la liqueur de silice dont le rapport SiO2/Na20 est compris entre 1 et 1,3 une poudre finement broyée d'un composé contenant du calcium ayant une solubilité dans l'eau comprise environ entre 0,01 et 2 g par litre. 2 - Procédé selon la revendication 1, caractérisé par le fait que le composé contenant du calcium est une poudre de carbonate de calcium (CaC03), constituée par exemple par un marbre, un calcaire ou de la calcite. 3 - Procédé selon la revendication 1, caractérisé par le fait que le composé contenant du calcium est de la poudre de chaux (Ca(OH)2). 4 - Procédé selon l'une quelconque des revendications précédentes, caractérisé par le fait que pour obtenir la poudre de composé contenant du calcium destinée à être mélangée à la liqueur de silice, on place les particules broyées en suspension dans l'eau en y ajoutant un agent défloculant tel qu'un composé de type naphtalène et qu'on laisse reposer cette suspension dans un bac de décantation pendant un temps suffisant pour que la partie surnageante ne contienne que des particules de dimension inférieure à la dimension maximale souhaitée. - Composition destinée à être injectée dans les sols ou les matériaux tels que les mortiers, liants, ou bétons dans le but de les rendre étanches, caractérisée par le fait qu'elle contient en combinaison une liqueur de silice dont le rapport SiO2/Na20 est compris entre 1 et 1,3 et une poudre finement broyée d'un matériau contenant du calcium dont la solubilité dans l'eau est comprise environ entre 0,01 et 2g par litre.